ВПИТЫВАЮЩЕЕ ИЗДЕЛИЕ
ABSORBENT PRODUCT

Область техники, к которой относится изобретение
[0001]
Настоящее изобретение относится к впитывающему изделию.
Предшествующий уровень техники
[0002]
Впитывающее изделие, такое как одноразовый подгузник, включает в себя впитывающий компонент, который впитывает экскременты, и наружный элемент, который удерживает впитывающий компонент в заданном положении на носителе. Наружный элемент включает в себя лист нетканого материала, образованный в основном из гидрофобного волокна для предотвращения утечки экскрементов во многих случаях. Однако утечка может возникать вследствие изменений позы носителя. Следовательно, были предложены различные одноразовые подгузники, которые имеют функцию уведомления о том, что подгузник стал мокрым из-за экскрементов. Например, известны впитывающий компонент, который включает в себя индикатор рН, который изменяет цвет, когда моча доходит до поверхности, противоположной по отношению к контактирующей поверхности тела носителя, и впитывающий компонент, который включает в себя химическое вещество, которое изменяет цвет, когда впитывающий компонент смочен водой.
[0003]
Известен одноразовый подгузник, в котором волокнистый лист, обеспечивающий диффузию жидкости, расположен между стороной кожи носителя и наружным воздухопроницаемым листом (патентный литературный источник 1). Лист, обеспечивающий диффузию жидкостей, приклеен к каждому из наружного воздухопроницаемого листа и воздухопроницаемого листа, расположенного со стороны носителя, посредством резиновой нити, и воздухопроницаемость и влагопроницаемость подгузника сохраняются за счет того, что адгезив не нанесен на всю поверхность листа, а нанесен с промежутками для получения несоединенной части (патентный литературный источник 1).
Перечень ссылок
Патентная литература
[0004]
Патентный литературный источник 1: WO 2016/093371 А
Сущность изобретения
Техническая проблема
[0005]
Однако еще не известно впитывающее изделие, имеющее функцию уведомления о потоотделении, которое является основной причиной затхлости в подгузнике и сыпи.
[0006]
Следовательно, задача настоящего изобретения состоит в том, чтобы предложить впитывающее изделие, при котором то обстоятельство, что носитель потеет, может быть распознано снаружи.
Решение проблемы
[0007]
То есть в настоящем изобретении предложено впитывающее изделие, включающее в себя впитывающий компонент и наружный элемент, который удерживает впитывающий компонент, при этом наружный элемент состоит из любой из конфигураций (А) - (С), приведенных ниже, и разница в общем пропускании света в направлении толщины в наружном элементе между периодом влагопоглощения и периодом, соответствующим сухому состоянию, составляет 5% или более, при этом цвет наружного элемента представляет собой любой из тонов/оттенков (а) - (с), приведенных ниже, в цветовой системе Манселла;
(А) конфигурация, включающая лист, образующий внутренний слой и расположенный со стороны, обращенной к коже носителя, при этом лист, образующий внутренний слой, образован из термопластичного волокна, лист, образующий наружный слой и расположенный со стороны, не обращенной к коже, при этом лист, образующий наружный слой, образован из термопластичного волокна, и лист, содержащий целлюлозное волокно и расположенный между листом, образующим внутренний слой, и листом, образующим наружный слой,
(В) конфигурация, включающая лист, образующий внутренний слой и расположенный со стороны, обращенной к коже носителя, при этом лист, образующий внутренний слой, образован из термопластичного волокна, лист, образующий наружный слой и расположенный со стороны, не обращенной к коже, при этом лист, образующий наружный слой, образован из термопластичного волокна, и лист, содержащий целлюлозное волокно и расположенный ближе к стороне кожи носителя, чем лист, образующий внутренний слой, и
(С) конфигурация, включающая лист, образующий внутренний слой и расположенный со стороны, обращенной к коже носителя, при этом лист, образующий внутренний слой, образован частично из термопластичного волокна и частично из целлюлозного волокна, и лист, образующий наружный слой и расположенный со стороны, не обращенной к коже, при этом лист, образующий наружный слой, образован из термопластичного волокна; и
(а) яркость/светлота - N9.0 (белый),
(b) тон - R (красный), YR (желто-красный) или Y (желтый), и яркость/светлота - V8 или менее, и цветность/насыщенность - С3 или более, и
(с) тон - GY (зелено-желтый), G (зеленый), BG (сине-зеленый), В (синий), РВ (сине-пурпурный), Р (пурпурный) или RР (красно-пурпурный).
Предпочтительные эффекты от изобретения
[0008]
Впитывающее изделие по настоящему изобретению выполнено с такой конфигурацией, что цвет кожи носителя может быть визуально распознан снаружи, когда носитель потеет, и может быть распознано с наружной стороны подгузника, что носитель потеет. Следовательно, потоотделение может быть подавлено посредством корректировки одежды и регулирования температуры внутри помещения, и может быть предотвращено возникновение сыпи или тому подобного.
Краткое описание чертежей
[0009]
Фиг.1 представляет собой вид в перспективе одноразового подгузника 1, скрепляемого лентами, в качестве примера впитывающего изделия.
Фиг.2 представляет собой вид примера наружного элемента 13 в разрезе, выполненном по линии А-А’.
Фиг.3 представляет собой вид другого примера наружного элемента 13 в разрезе, выполненном по линии А-А’.
Фиг.4 представляет собой вид, иллюстрирующий одноразовый подгузник 2 типа трусов, фиг.4(а) представляет собой вид в перспективе, и фиг.4(b) представляет собой развернутый вид в плане, если смотреть со стороны кожи.
Фиг.5 представляет собой вид наружного элемента 23 в разрезе, выполненном по линии А-А’.
Фиг.6 представляет собой вид наружного элемента 23 в разрезе, выполненном по линии А-А’.
Описание вариантов осуществления
[0010]
В дальнейшем одноразовый подгузник, скрепляемый лентами, который представляет собой вариант осуществления впитывающего изделия согласно настоящему изобретению, будет описан со ссылкой на чертежи. Как показано на фиг.1, одноразовый подгузник 1, скрепляемый лентами, согласно представленному варианту осуществления включает в себя впитывающий компонент 12, который впитывает экскременты носителя, и наружный элемент 13, который удерживает впитывающий компонент 12 в заданном положении на носителе. Другой пример впитывающего изделия включает в себя одноразовый подгузник типа трусов, показанный на фиг.4, одноразовый подгузник разделенного типа и одноразовые гигиенические трусы.
[0011]
Как показано на фиг.2, наружный элемент 13 включает в себя лист 131, образующий внутренний слой и расположенный со стороны, обращенной к коже, лист 132, образующий наружный слой и расположенный со стороны, не обращенной к коже, или с наружной стороны, и лист 133, содержащий целлюлозное волокно и расположенный между листом 131, образующим внутренний слой, и листом 132, образующим наружный слой. Каждый из листа 131, образующего внутренний слой, и листа 132, образующего наружный слой, образован из термопластичного листа.
[0012]
В представленном варианте осуществления лист 133, содержащий целлюлозное волокно, присоединен к листу 131, образующему внутренний слой, посредством частей 134а, 134b и 134с, соединяющих с внутренним слоем, и присоединен к листу 132, образующему наружный лист, посредством частей 134d и 134е, соединяющих с наружным слоем. Как часть, соединяющая с внутренним слоем, так и часть, соединяющая с наружным слоем, упоминаются как соединяющая часть 134. Лист 133, содержащий целлюлозное волокно, может быть предусмотрен по меньшей мере в части наружного элемента 13 и может быть предусмотрен в любой из части 13а, размещаемой со стороны спины, части 13b, размещаемой с абдоминальной стороны, поясной части 13с, размещаемой со стороны спины, и поясной части 13d, размещаемой с абдоминальной стороны. По соображениям, связанным с легким распознаванием потоотделения, предпочтительно, чтобы лист 133, содержащий целлюлозное волокно, был предусмотрен по меньшей мере в поясной части 13с, размещаемой со стороны спины.
[0013]
В наружном элементе 13 разница в общем пропускании света в направлении толщины между периодом влагопоглощения и периодом, соответствующим сухому состоянию, составляет 5% или более, и проявляется цвет, удовлетворяющий любой из нижеуказанных характеристик (а) - (с) в цветовой системе Манселла:
(а) яркость/светлота - N9.0 (белый),
(b) тон - R (красный), YR (желто-красный) или Y (желтый), и яркость/светлота - V8 или менее, и цветность/насыщенность - С3 или более,
(с) тон - GY (зелено-желтый), G (зеленый), BG (сине-зеленый), В (синий), РВ (сине-пурпурный), Р (пурпурный) или RР (красно-пурпурный).
[0014]
Содержащий целлюлозное волокно лист 133 одноразового подгузника 1 по данному варианту осуществления в соответствии с данным вариантом осуществления (в дальнейшем также упоминаемого просто как подгузник) может быть распознан снаружи, когда одноразовый подгузник высушен. Когда наружный элемент 13 впитывает влагу, вызываемую потом, пропускание света наружным элементом 13 увеличивается, и цвет кожи носителя может быть виден сквозь наружный элемент 13. Следовательно, потоотделение носителя может быть распознано снаружи.
[0015]
То есть во время, соответствующее сухому состоянию, воздух имеется между целлюлозными волокнами или между целлюлозным волокном и другим волокном, представляющим собой термопластичное волокно. Поскольку показатель преломления в целлюлозном волокне составляет приблизительно 1,55 и показатель преломления в воздухе составляет приблизительно 1,0, свет отражается от целлюлозного волокна. Когда лист 133, содержащий целлюлозное волокно, впитывает влагу, влага удерживается между целлюлозными волокнами. Поскольку показатель преломления в воде составляет приблизительно 1,3, отраженный свет ослабляется по сравнению с периодом, соответствующим сухому состоянию. Поскольку в настоящем изобретении наружный элемент выполнен с такой конфигурацией, что разница в общем пропускании света в направлении толщины между периодом, когда наружный элемент впитывает влагу, и периодом, когда наружный элемент высушен, составляет 5% или более, и проявляется цвет, удовлетворяющий любой из характеристик (а) - (с), описанных выше, общее пропускание света листом 133, содержащим целлюлозное волокно, увеличивается, когда наружный элемент впитывает влагу, и, кроме того, цвет кожи носителя будет виден сквозь наружный элемент, поскольку общее пропускание света наружным элементом 13 увеличивается. Следовательно, потоотделение носителя может быть распознано снаружи.
[0016]
JIS - Японский промышленный стандарт
В настоящем изобретении общее пропускание света в направлении толщины всего наружного элемента 13 измеряется посредством использования системы NDH5000 определения мутности от компании Nippon Denshoku Industries Co., Ltd. согласно стандарту JIS K 7375: 2008 “Method of Obtaining Plastic - Total light transmittance and Total light reflectance” (). Когда наружный элемент 13 включает в себя эластичный элемент, описанный позднее, измерение выполняют в состоянии, в котором эластичный элемент растянут в максимальной степени. Когда структура наружного элемента 13 не является однородной и число слоев различается, измерение выполняют в части, имеющей наименьшее число слоев и включающей в себя часть, содержащую целлюлозное волокно.
[0017]
После сушки образца наружного элемента в сушилке в течение всего дня и всей ночи общее пропускание света измеряют в помещении при постоянных температуре и относительной влажности, составляющих 20°С и 50%, во время, соответствующее сухому состоянию, для получения общего пропускания света во время, соответствующее сухому состоянию. Общее пропускание света во время, соответствующее сухому состоянию, предпочтительно составляет 70% или менее. Кроме того, цвет наружного элемента 13 во время, соответствующее сухому состоянию, предпочтительно имеет цветность/насыщенность С3 или более в цветовой системе Манселла. Для измерения общего пропускания света во время влагопоглощения подготавливают нижеуказанный образец. После растягивания образца для испытаний в максимальной степени из образца для испытаний вырезают кусок с размером 10 см × 10 см, и 400 мл чистой воды капают 100 раз, используя пипетку, для подготовки образца, соответствующего периоду влагопоглощения.
[0018]
Общее пропускание света образцом измеряют в помещении при постоянных температуре и относительной влажности, составляющих 20°С и 50%, и общее пропускание света в данный момент времени определяют как общее пропускание света во время влагопоглощения. Даже при измерении общего пропускания света образец, подлежащий измерению, растягивают в максимальной степени. После этого получают значение (общее пропускание света во время влагопоглощения - общее пропускание света во время, соответствующее сухому состоянию) (%). Общее пропускание света наружным элементом 13 в направлении толщины во время влагопоглощения по меньшей мере на 5% больше, чем общее пропускание света во время, соответствующее сухому состоянию. Разница в общем пропускании света в направлении толщины предпочтительно составляет 10% или более, более предпочтительно 15% или более. Верхний предел разницы в общем пропускании света предпочтительно составляет 40% или менее и более предпочтительно 35% или менее.
[0019]
Для того чтобы увидеть улучшение пропускания света, обусловленное поглощением влаги подгузником 1, посредством изменения внешнего вида, обеспечивают подтверждение этого с помощью по меньшей мере одиннадцати субъектов, визуально наблюдающих данное изменение. Желательно, чтобы субъекты имели среднее зрение и не имели дальнозоркости и старческой дальнозоркости.
При подтверждении подготавливают образцы (10 см × 10 см), соответствующие периоду, который соответствует сухому состоянию, и периоду влагопоглощения, и черную пластиковую плоскую пластину, имеющую размер, который больше размера образца. Эта пластиковая плоская пластина имитирует реальную кожу. Образец вводят в плотный контакт с пластиковой плоской пластиной в состоянии, в котором образец растянут в максимальной степени. То обстоятельство, что черный цвет плоской пластины может быть хорошо виден сквозь образец, соответствует тому, что прозрачность подгузника увеличена и может быть виден цвет кожи. Образец, соответствующий периоду, который соответствует сухому состоянию, и образец, соответствующий периоду влагопоглощения, сравнивают на расстоянии 20 см от образцов, при этом образцы вводят в плотный контакт с плоской пластиной, и затем сравнивают то, какой внешний вид имеет черный цвет плоской пластины, который виден сквозь образцы. Когда большинство субъектов может распознать данный внешний вид легче, можно утверждать, что имеет место разница в светопроницаемости.
[0020]
Лист 131, образующий внутренний слой, лист 132, образующий наружный слой, и лист 133, содержащий целлюлозное волокно, будут описаны ниже подробно.
Цвета листа 131, образующего внутренний слой, листа 132, образующего наружный слой, и листа 133, содержащего целлюлозное волокно, необязательно должны быть одинаковыми, и каждый лист может быть окрашен иначе, чем остальные листы. Цвет каждого листа не ограничен одним цветом, и лист может быть частично окрашен в другой цвет. Например, в качестве примера можно привести цветной рисунок. В рисунок также может быть включен знак, и рисунок может представлять собой комбинацию графического изображения и знака. Как описано выше, пропускание света наружным элементом 13 улучшается за счет влагопоглощения. Поскольку цвет элемента, образующего наружный элемент 13, частично различается, состояние влагопоглощения может быть визуально распознано более надежно.
[0021]
Лист 131, образующий внутренний слой, и лист 132, образующий наружный слой, могут быть образованы из одной и той же термопластичной смолы или из разных термопластичных смол. Примеры листа из термопластичной смолы включают лист из термопластичного волокна и композиционный лист из термопластичного волокна. Примеры термопластичного волокна включают полиэтиленовое волокно, полипропиленовое волокно, многокомпонентное волокно из полиэтилена и полипропилена, полиэтилентерефталатное волокно, полибутилентерефталатное волокно, полиамидное волокно и тому подобное. Среди них предпочтительны полиэтиленовое волокно, полипропиленовое волокно и комбинация полиэтиленового волокна, полипропиленового волокна и других волокон, таких как гидратцеллюлозное волокно, полиэтилентерефталатное волокно и полибутилентерефталатное волокно.
[0022]
Примеры листа из термопластичного волокна включают фильерный нетканый материал, нетканый материал, полученный термоскреплением, нетканый материал, скрепленный пропусканием воздуха насквозь, нетканый материал, полученный гидросплетением, и тому подобное, которые образованы из вышеописанных волокон, и среди них предпочтительны фильерный нетканый материал и нетканый материал, скрепленный пропусканием воздуха насквозь. В частности, фильерный нетканый материал предпочтителен по соображениям, связанным с тонкостью листа. Данные листы могут быть растянуты и сделаны водонепроницаемыми.
[0023]
Композиционный лист из термопластичного волокна представляет собой композиционный лист, образованный из одного или более листов из термопластичного волокна и других материалов. Примером предпочтительного другого материала является эластичный материал, например, лист, описанный в JP 2008-179128 А, обладающий очень хорошей эластичностью и образованный посредством закрепления множества расположенных в одном направлении, эластичных непрерывных волокон между двумя кусками растягивающихся нетканых материалов в по существу не растянутом состоянии на всей длине эластичных непрерывных волокон. Нетканый материал может представлять собой нетканый материал, образованный из вышеупомянутого термопластичного волокна. Эластичное непрерывное волокно образовано из филаментного термопластичного эластомера или каучука, и примеры вышеуказанного включают SEBS (блок-сополимер стирола и этилена-бутадиена с чередованием блоков), SEPS (блок-сополимер стирола и этилена-пропилена с чередованием блоков), натуральный каучук и синтетический каучук.
[0024]
2
2
2
2
2
2
2
2
2
2
2
2
Поверхностная плотность листа из термопластичного волокна или композиционного листа из термопластичного волокна предпочтительно составляет от 5 г/м до 50 г/м, более предпочтительно 7 г/м или более и 45 г/м или менее и наиболее предпочтительно 10 г/м или более и 40 г/м или менее по соображениям, связанным с обеспечением надлежащих пропускания света и воздухопроницаемости. То есть нижний предел поверхностной плотности предпочтительно составляет 5 г/м, более предпочтительно 7 г/м и наиболее предпочтительно 10 г/м. Верхний предел поверхностной плотности предпочтительно составляет 50 г/м, более предпочтительно 45 г/м и наиболее предпочтительно 40 г/м. Соотношение между поверхностной плотностью листа 131, образующего внутренний слой, и поверхностной плотностью листа 132, образующего наружный слой, не имеет особых ограничений, при этом предпочтительно, чтобы пот перемещался из листа 131, образующего внутренний слой, в лист 133, содержащий целлюлозное волокно, и поверхностная плотность листа 132, образующего наружный слой, выше поверхностной плотности листа 131, образующего внутренний слой, по соображениям, связанными с предотвращением образования конденсата.
[0025]
wood pulp
chemical pulp
chemical pulp
Лист 133, содержащий целлюлозное волокно и расположенный между листом 131, образующим внутренний слой, и листом 132, образующим наружный слой, содержит целлюлозное волокно, такое как волокно из древесной целлюлозы (), целлюлозы из вторичного сырья, целлюлозы (), хлопка и гидратцеллюлозы. Два или более видов данных целлюлозных волокон могут быть использованы в комбинации. Древесная целлюлоза, целлюлоза из вторичного сырья и целлюлоза () предпочтительны за счет того, что они обладают высокой гигроскопичностью и легко поддаются обработке. Лист 133, содержащий целлюлозное волокно, представляет собой лист, содержащий по меньшей мере 7 мас.% целлюлозного волокна и предпочтительно 10 мас.% целлюлозного волокна или более. Верхний предел содержания целлюлозного волокна предпочтительно составляет 100 мас.%.
[0026]
В качестве листа 133, содержащего целлюлозное волокно, могут использоваться нетканый материал, полученный гидросплетением и образованный из целлюлозы и термопластичного волокна, бумага, полученная посредством обработки целлюлозного волокна, ткань, полученная прядением/формованием целлюлозного волокна и последующим тканьем, или комбинация вышеуказанного. Предпочтительно используется бумага. Бумага или ткань может быть подвергнута различной обработке. Пример такой обработки включает антибактериальную обработку. Множество кусков из бумаги, тканей или их комбинация могут быть использованы в качестве листа 133, содержащего целлюлозное волокно.
[0027]
3
3
3
Видимая плотность листа 133, содержащего целлюлозное волокно, предпочтительно составляет 0,008 г/см или более, более предпочтительно 0,010 г/см или более и наиболее предпочтительно 0,012 г/см или более. Когда видимая плотность равна вышеуказанному значению или превышает его и поверхностная плотность листа из термопластичного волокна или композиционного листа из термопластичного волокна находится в вышеуказанных пределах, разница в общем пропускании света в направлении толщины между периодом влагопоглощения и периодом, соответствующим сухому состоянию, имеет тенденцию быть равной 5% или более.
3
3
3
Видимая плотность листа 133, содержащего целлюлозное волокно, предпочтительно составляет 0,2 г/см или менее, более предпочтительно 0,15 г/см или менее и наиболее предпочтительно 0,1 г/см или менее. Когда видимая плотность равна вышеуказанному значению или меньше его, существует тенденция к улучшению пропускания света во время влагопоглощения, что предпочтительно, поскольку цвет кожи будет виден сквозь лист 133, содержащий целлюлозное волокно, и его будет легче увидеть.
[0028]
Цвет по меньшей мере части листа 133, содержащего целлюлозное волокно, предпочтительно отличается от цвета листа 131, образующего внутренний слой, и/или листа 132, образующего наружный слой, и более предпочтительно отличается от цветов как листа 131, образующего внутренний слой, так и листа 132, образующего наружный слой. Поскольку цвет во время влагопоглощения становится темнее, чем цвет во время, соответствующее сухому состоянию, может быть легче визуально распознано изменение цвета, обусловленное влагопоглощением.
[0029]
Лист 133, содержащий целлюлозное волокно, может иметь цветной рисунок. Цвет рисунка может иметь цветность/насыщенность, составляющую С3 или более и С14 или менее, в цветовой системе Манселла при тоне, отличном от YR (желто-красного) или Y (желтого). Поскольку в этом случае рисунок является ярким и имеет определенную степень цветности во время, соответствующее сухому состоянию, рисунок становится темным и будет легче виден во время влагопоглощения. В цвете рисунка тон в цветовой системе Манселла может включать BG (сине-зеленый), В (синий) или ВР (сине-пурпурный). В этом случае может быть улучшена видимость рисунка во время, соответствующее сухому состоянию.
[0030]
Рисунок может быть окрашен посредством использования масляной краски на основе красителя или на основе пигмента в известном способе печати, например, способе струйной печати, способе глубокой печати, способе трафаретной печати или тому подобном. Несмотря на то, что это зависит от толщины листа 133, содержащего целлюлозные волокна, желательно, чтобы было окрашено заданное количество целлюлозного волокна, чтобы не препятствовать впитыванию влаги целлюлозным волокном. Предпочтительно, чтобы были окрашены 0,01% или более от общей массы целлюлозного волокна, и более предпочтительно, чтобы были окрашены 0,05% или более от общей массы целлюлозного волокна. Окрашенное целлюлозное волокно предпочтительно составляет 80% или менее от общей массы и более предпочтительно 60% или менее от общей массы.
[0031]
Влагопоглощение может быть распознано на основе изменения рисунка или цвета при размещении листа 133, содержащего целлюлозное волокно, между листом 131, образующим внутренний слой, и листом 132, образующим наружный слой, как показано на фиг.2. Лист 132, образующий наружный слой, и лист 133, содержащий целлюлозное волокно, частично соединены посредством частей 134d и 134е, соединяющих с наружным слоем. Поскольку лист 132, образующий наружный слой, и лист 133, содержащий целлюлозное волокно, находятся рядом друг с другом, обеспечивается видимость. Когда части 134d и 134е, соединяющие с наружным слоем, предусмотрены на рисунке листа 133, содержащего целлюлозные волокна, легко визуально распознать рисунок во время, соответствующее сухому состоянию.
[0032]
Поскольку лист 131, образующий внутренний слой, и лист 133, содержащий целлюлозное волокно, частично соединены друг с другом посредством частей 134а, 134b и 134с, соединяющих с внутренним слоем, эти листы находятся в плотном контакте друг с другом. Когда пропускание света увеличивается во время влагопоглощения, облегчается распознавание цвета кожи снаружи. Когда части 134а, 134b и 134с, соединяющие с внутренним слоем, предусмотрены на рисунке листа 133, содержащего целлюлозное волокно, рисунок становится трудно видимым во время влагопоглощения, и цвет кожи становится более заметным. Для обеспечения высокой видимости предпочтительно, чтобы лист 131, образующий внутренний слой, лист 133, содержащий целлюлозные волокна, и лист 132, образующий наружный слой, находились в плотном контакте друг с другом, и лист 131, образующий внутренний слой, может находиться в плотном контакте с кожей.
[0033]
Форма соединяющей части 134, расположенной между листом 133, содержащим целлюлозное волокно, и листом 131, образующим внутренний слой, и листом 132, образующим наружный слой, может представлять собой любую из формы точки, формы линии, формы спирали, Ώ-образной формы и плоской формы. Соединяющая часть 134 предпочтительно имеет регулярную конфигурацию, такую как множество точек, расположенных в виде сетки, и шестиугольную линию. Как описано выше, предпочтительно, чтобы соединяющая часть 134 была предусмотрена на рисунке листа 133, содержащего целлюлозное волокно.
[0034]
Соединение между листом 133, содержащим целлюлозное волокно, и листом 131, образующим внутренний слой, и листом 132, образующим наружный слой, может быть выполнено посредством любого из термоскрепления, такого как термосварка, механического соединения, такого как сшивание, химического соединения посредством адгезива, ультразвуковой сварки или комбинации вышеуказанного. Предпочтительно соединение посредством адгезива. Примеры адгезива включают водорастворимый адгезив, адгезив в виде раствора, термоплавкий адгезив, эпоксидный адгезив, силиконовый адгезив, уретановый адгезив и тому подобное, и среди них предпочтителен термоплавкий адгезив.
[0035]
Термоплавкий адгезив представляет собой адгезив, базовый полимер которого расплавляется при нагреве и наносится на объект, и затем охлаждается и затвердевает для прилипания к объекту. Примеры базового полимера включают адгезив на основе сополимера этилена и винилацетата, адгезив на основе синтетического каучука, такого SBS (блок-сополимер стирола и бутадиена с чередованием блоков), и водорастворимый полимер, такой как полимер винилацетата, крахмал, желатин и поливиниловый спирт. Предпочтительно используется термоплавкий адгезив на основе сополимера стирола и бутадиена.
[0036]
Местоположение листа 133, содержащего целлюлозное волокно, в наружном элементе 13 не ограничено местом его расположения между внутренним листом 131 и наружным листом 132, и лист 133, содержащий целлюлозное волокно, может быть расположен ближе к стороне, обращенной к коже, чем лист 131, образующий внутренний слой, как показано на фиг.3. Поскольку пот впитывается непосредственно листом 133, содержащим целлюлозное волокно, пропускание света листом может изменяться даже при малом количестве пота. Такая конфигурация эффективна для поясной части 13d, размещаемой с абдоминальной стороны (см. фиг.1), в которой количество пота относительно мало. Когда лист 133, содержащий целлюлозное волокно, является отдельным от листа 131, образующего внутренний слой, количество целлюлозного волокна может быть увеличено, что приводит к увеличению разницы в общем пропускании света между периодом влагопоглощения и периодом, соответствующим сухому состоянию.
[0037]
Целлюлозное волокно может быть включено в наружный элемент 13 в виде части листа, образующего внутренний слой, а не в виде отдельного листа. То есть именно лист, образующий внутренний слой и расположенный со стороны, обращенной к коже носителя, будет образован частично из термопластичного волокна и частично из целлюлозного волокна. Поскольку в этом случае может быть обеспечено непосредственное впитывание пота, существует вероятность изменения пропускания света даже при малом количестве пота, и влагопоглощение легко визуально распознается. Следовательно, это целесообразно для поясной части 13d, размещаемой с абдоминальной стороны (см. фиг.1), в которой количество пота относительно мало. При объединении листа, содержащего целлюлозное волокно, и листа, образующего внутренний слой, в одно целое уменьшается число листов, что предпочтительно с точки зрения уменьшения затрат.
[0038]
В качестве примера листа, образующего внутренний слой и образованного частично из термопластичного волокна и частично из целлюлозного волокна, можно привести, например, описанный в JP 2009-34441 А, нетканый материал, полученный гидросплетением, который получают посредством размещения целлюлозы между двумя слоями из холста из термопластичного волокна и ввода колоннообразного потока воды под давлением. Содержание целлюлозного волокна предпочтительно составляет 10% или более и 90% или менее от общей массы и более предпочтительно 12% или более и 80% или менее от общей массы. То есть содержание целлюлозного волокна предпочтительно составляет 10% или более от общей массы и более предпочтительно 12% или более от общей массы. Содержание целлюлозного волокна предпочтительно составляет 90% или менее от общей массы и более предпочтительно 80% или менее от общей массы. Когда целлюлозное волокно содержится в таком количестве, разница в общем пропускании света между периодом влагопоглощения и периодом, соответствующим сухому состоянию, имеет тенденцию быть равной 5% или более.
[0039]
Впитывающее изделие по настоящему изобретению может дополнительно включать в себя эластичный элемент 235 (фиг.5, эластичные элементы 235а - 235с) в наружном элементе 23, как в одноразовом подгузнике 2 типа трусов, показанном на фиг.4. Эластичные элементы 235а - 235с расположены между листом 231, образующим внутренний слой, и листом 232, образующим наружный слой, так, что направление их растягивания проходит вдоль направления линии талии/пояса. Эластичные элементы 235а - 235с соединены с листом 233, содержащим целлюлозное волокно, по меньшей мере в противоположных боковых частях S. В этом случае соединение предпочтительно выполнено посредством вышеописанного термоплавкого адгезива.
[0040]
Примеры эластичных элементов 235а - 235с включают резиновую нить, такую как нить из натурального каучука, бутадиенового каучука, бутадиенстирольного каучука и уретанового каучука, плоскую резинку и эластичный лист, содержащий непрерывные волокна. Из них предпочтительна резиновая нить. Нижний предел тонины резиновой нити предпочтительно составляет 300 дтекс и более предпочтительно 400 дтекс, и верхний предел тонины резиновой нити составляет 1300 дтекс и более предпочтительно 1200 дтекс. Нижний предел шага между резиновыми нитями предпочтительно составляет 2 мм и более предпочтительно 3 мм, и его верхний предел предпочтительно составляет 20 мм и более предпочтительно 15 мм.
[0041]
Как показано на фиг.5, лист 233, содержащий целлюлозное волокно, может быть расположен между листом 231, образующим внутренний слой, и эластичными элементами 235а - 235с. Лист 233, содержащий целлюлозное волокно и соединенный с листом 231, образующим внутренний слой, посредством соединяющих частей 234а - 234с, поджимается к стороне кожи посредством эластичных элементов 235а - 235с. Плотный контакт подгузника 2 с кожей обеспечивает то, что цвет кожи будет легко видимым, и улучшает видимость. Целесообразно, когда такая конфигурация предусмотрена в размещаемой с абдоминальной стороны, поясной части 23d, которая представляет собой часть наружного элемента 23, которая не включает в себя рисунок. Это обусловлено тем, что лист 233, содержащий целлюлозное волокно, может быть визуально распознан только за счет прозрачности без рисунка в части, в которой количество пота мало.
[0042]
Как показано на фиг.6, лист 233, содержащий целлюлозное волокно, может быть расположен между эластичными элементами 235а - 235с и листом 232, образующим наружный слой. Лист 233, содержащий целлюлозное волокно, присоединен к эластичным элементам 235а - 235с посредством соединяющих частей 234а - 234с и присоединен к листу 232, образующему наружный слой, посредством соединяющих частей 234d и 234е. Для соединения предпочтительно использовать термоплавкий адгезив. Наличие эластичных элементов 235а - 235с затрудняет образование промежутка между листом 233, содержащим целлюлозное волокно, и листом 232, образующим наружный слой. В результате улучшается видимость рисунка листа 233, содержащего целлюлозное волокно. Целесообразно предусмотреть такую конфигурацию в поясной части 23с, размещаемой со стороны спины, которая представляет собой часть, включающую в себя много рисунков. В части, в которой имеется большое количество пота, рисунок добавлен для улучшения видимости. Это обусловлено тем, что со стороны поясной части 23с, размещаемой со стороны спины, особенно легко образуется пот.
[0043]
В связи с вариантами осуществления, описанными выше, в соответствии с настоящим изобретением дополнительно раскрыто нижеуказанное впитывающее изделие.
1. Впитывающее изделие, включающее в себя впитывающий компонент и наружный элемент, который удерживает впитывающий компонент,
при этом наружный элемент состоит из любой из конфигураций (А) - (С), приведенных ниже, и разница в общем пропускании света в направлении толщины в наружном элементе между периодом влагопоглощения и периодом, соответствующим сухому состоянию, составляет 5% или более, и
цвет наружного элемента представляет собой любой из тонов/оттенков (а) - (с), приведенных ниже, в цветовой системе Манселла;
(А) конфигурация, включающая лист, образующий внутренний слой и расположенный со стороны, обращенной к коже носителя, при этом лист, образующий внутренний слой, образован из термопластичного волокна, лист, образующий наружный слой и расположенный со стороны, не обращенной к коже, при этом лист, образующий наружный слой, образован из термопластичного волокна, и лист, содержащий целлюлозное волокно и расположенный между листом, образующим внутренний слой, и листом, образующим наружный слой,
(В) конфигурация, включающая лист, образующий внутренний слой и расположенный со стороны, обращенной к коже носителя, при этом лист, образующий внутренний слой, образован из термопластичного волокна, лист, образующий наружный слой и расположенный со стороны, не обращенной к коже, при этом лист, образующий наружный слой, образован из термопластичного волокна, и лист, содержащий целлюлозное волокно и расположенный ближе к стороне кожи носителя, чем лист, образующий внутренний слой, и
(С) конфигурация, включающая лист, образующий внутренний слой и расположенный со стороны, обращенной к коже носителя, при этом лист, образующий внутренний слой, образован частично из термопластичного волокна и частично из целлюлозного волокна, и лист, образующий наружный слой и расположенный со стороны, не обращенной к коже, при этом лист, образующий наружный слой, образован из термопластичного волокна; и
(а) яркость/светлота - N9.0 (белый),
(b) тон - R (красный), YR (желто-красный) или Y (желтый), и яркость/светлота - V8 или менее, и цветность/насыщенность - С3 или более, и
(с) тон - GY (зелено-желтый), G (зеленый), BG (сине-зеленый), В (синий), РВ (сине-пурпурный), Р (пурпурный) или RР (красно-пурпурный).
2. Впитывающее изделие по пункту 1, в котором общее пропускание света в наружном элементе во время, соответствующее сухому состоянию, составляет 70% или менее.
3. Впитывающее изделие по пункту 1 или 2, в котором разница в общем пропускании света в направлении толщины в наружном элементе между периодом влагопоглощения и периодом, соответствующим сухому состоянию, составляет 10% или более.
4. Впитывающее изделие по пункту 3, в котором разница в общем пропускании света в направлении толщины в наружном элементе между периодом влагопоглощения и периодом, соответствующим сухому состоянию, составляет 15% или более.
5. Впитывающее изделие по любому из пунктов 1-4, в котором разница в общем пропускании света в направлении толщины в наружном элементе между периодом влагопоглощения и периодом, соответствующим сухому состоянию, составляет 40% или менее.
6. Впитывающее изделие по пункту 5, в котором разница в общем пропускании света в направлении толщины в наружном элементе между периодом влагопоглощения и периодом, соответствующим сухому состоянию, составляет 35% или менее.
wood pulp
chemical pulp
7. Впитывающее изделие по любому из пунктов 1-6, в котором лист, содержащий целлюлозное волокно, содержит по меньшей мере один вид целлюлозы, выбранной из древесной целлюлозы (), целлюлозы из вторичного сырья и целлюлозы ().
8. Впитывающее изделие по любому из пунктов 1-7, которое состоит из конфигурации (А) или конфигурации (В).
9. Впитывающее изделие по пункту 8, в котором лист, содержащий целлюлозное волокно, содержит по меньшей мере 7 мас.% целлюлозного волокна.
10. Впитывающее изделие по пункту 9, в котором лист, содержащий целлюлозное волокно, содержит по меньшей мере 10 мас.% целлюлозного волокна.
11. Впитывающее изделие по пункту 9 или 10, в котором лист, содержащий целлюлозное волокно, содержит 100 мас.% целлюлозного волокна.
3
12. Впитывающее изделие по любому из пунктов 8-11, в котором кажущаяся плотность листа, содержащего целлюлозное волокно, составляет 0,010 г/см или более.
3
13. Впитывающее изделие по пункту 12, в котором кажущаяся плотность листа, содержащего целлюлозное волокно, составляет 0,012 г/см или более.
3
14. Впитывающее изделие по любому из пунктов 8-13, в котором кажущаяся плотность листа, содержащего целлюлозное волокно, составляет 0,2 г/см или менее.
3
15. Впитывающее изделие по пункту 14, в котором кажущаяся плотность листа, содержащего целлюлозное волокно, составляет 0,015 г/см или более.
3
16. Впитывающее изделие по пункту 15, в котором кажущаяся плотность листа, содержащего целлюлозное волокно, составляет 0,1 г/см или менее.
17. Впитывающее изделие по любому из пунктов 8-16, в котором цвет по меньшей мере части листа, содержащего целлюлозное волокно, отличается от цветов как листа, образующего внутренний слой, так и листа, образующего наружный слой.
18. Впитывающее изделие по любому из пунктов 8-17, в котором 0,01% или более от общей массы целлюлозного волокна окрашены.
19. Впитывающее изделие по пункту 18, в котором 0,05% или более от общей массы целлюлозного волокна окрашены.
20. Впитывающее изделие по любому из пунктов 8-19, в котором 80% или менее от общей массы целлюлозного волокна окрашены.
21. Впитывающее изделие по пункту 20, в котором 60% или менее от общей массы целлюлозного волокна окрашены.
22. Впитывающее изделие по любому из пунктов 8-21, в котором лист, содержащий целлюлозное волокно, представляет собой бумагу, и по меньшей мере часть листа, содержащего целлюлозное волокно, имеет часть, соединяющую с листом, образующим наружный слой, или листом, образующим внутренний слой.
23. Впитывающее изделие по пункту 22, в котором соединяющая часть образована из термоплавкого адгезива.
24. Впитывающее изделие по любому из пунктов 8-23, в котором наружный элемент дополнительно включает в себя эластичный элемент.
25. Впитывающее изделие по пункту 24, в котором эластичный элемент представляет собой резиновую нить.
26. Впитывающее изделие по пункту 24 или 25, в котором эластичный элемент предусмотрен между листом, образующим наружный слой, и листом, содержащим целлюлозное волокно.
27. Впитывающее изделие по пункту 24 или 25, в котором эластичный элемент расположен между листом, образующим внутренний слой, и листом, содержащим целлюлозное волокно.
28. Впитывающее изделие по пункту 27, в котором лист, содержащий целлюлозное волокно, расположен между эластичным элементом и листом, образующим наружный слой.
29. Впитывающее изделие по пункту 27 или 28, в котором лист, содержащий целлюлозное волокно, присоединен к эластичному элементу посредством термоплавкого адгезива и присоединен к листу, образующему внутренний слой, посредством эластичного элемента.
30. Впитывающее изделие по любому из пунктов 8-29, в котором лист, образующий внутренний слой, и лист, образующий наружный слой, представляют собой фильерные нетканые материалы.
31. Впитывающее изделие по любому из пунктов 8-29, в котором лист, образующий внутренний слой, и лист, образующий наружный слой, представляют собой нетканые материалы, скрепленные пропусканием воздуха насквозь.
32. Впитывающее изделие по любому из пунктов 8-31, в котором лист, образующий внутренний слой, и лист, образующий наружный слой, представляют собой листы из термопластичного волокна или композиционные листы из термопластичного волокна.
2
33. Впитывающее изделие по пункту 32, в котором поверхностная плотность листа из термопластичного волокна или композиционного листа из термопластичного волокна составляет 5 г/м или более.
2
34. Впитывающее изделие по пункту 33, в котором поверхностная плотность листа из термопластичного волокна или композиционного листа из термопластичного волокна составляет 7 г/м или более.
2
35. Впитывающее изделие по пункту 34, в котором поверхностная плотность листа из термопластичного волокна или композиционного листа из термопластичного волокна составляет 10 г/м или более.
2
36. Впитывающее изделие по любому из пунктов 32-35, в котором поверхностная плотность листа из термопластичного волокна или композиционного листа из термопластичного волокна составляет 50 г/м или менее.
2
37. Впитывающее изделие по пункту 36, в котором поверхностная плотность листа из термопластичного волокна или композиционного листа из термопластичного волокна составляет 45 г/м или менее.
2
38. Впитывающее изделие по пункту 37, в котором поверхностная плотность листа из термопластичного волокна или композиционного листа из термопластичного волокна составляет 40 г/м или менее.
39. Впитывающее изделие по любому из пунктов 8-38, в котором поверхностная плотность листа, образующего наружный слой, выше поверхностной плотности листа, образующего внутренний слой.
40. Впитывающее изделие по любому из пунктов 1-7, которое состоит из конфигурации (С).
41. Впитывающее изделие по пункту 40, в котором лист, образующий внутренний слой, представляет собой нетканый материал, полученный гидросплетением и полученный посредством размещения целлюлозы между двумя слоями из холста из термопластичного волокна и ввода колоннообразного потока воды под давлением.
42. Впитывающее изделие по пункту 40 или 41, в котором содержание целлюлозного волокна в листе, образующем внутренний слой, составляет 10% или более от общей массы листа, образующего внутренний слой.
43. Впитывающее изделие по пункту 42, в котором содержание целлюлозного волокна в листе, образующем внутренний слой, составляет 12% или более от общей массы листа, образующего внутренний слой.
44. Впитывающее изделие по любому из пунктов 40-43, в котором содержание целлюлозного волокна в листе, образующем внутренний слой, составляет 90% или менее от общей массы листа, образующего внутренний слой.
45. Впитывающее изделие по пункту 44, в котором содержание целлюлозного волокна в листе, образующем внутренний слой, составляет 80% или менее от общей массы листа, образующего внутренний слой.
Промышленная применимость
[0044]
Впитывающее изделие по настоящему изобретению выполнено с такой конфигурацией, что потоотделение может быть распознано снаружи. Следовательно, ощущение дискомфорта, вызываемое затхлостью и сыпью, может быть предотвращено посредством соответствующего регулирования температуры внутри помещения и корректировки одежды.
Перечень ссылочных позиций
[0045]
1
одноразовый подгузник, скрепляемый лентами
2
одноразовый подгузник типа трусов
12, 22
впитывающий компонент
13, 23
наружный элемент
131, 231
лист, образующий внутренний слой
132, 232
лист, образующий наружный слой
133, 233
лист, содержащий целлюлозное волокно
134а-е, 234а-е
соединяющая часть
235а-с
эластичный элемент